(57)【要約】  本発明は、放熱素子と、その放熱素子の自動車やトラックや電動アシスト自転車のＬｉイオン電池の温度を制御するための使用に関する。
2020535241.tif 000002
【特許請求の範囲】
【請求項１】
自動車、トラック又は電動アシスト自転車のＬｉイオン電池の温度を制御するためのグラファイトとマイクロカプセル化相変化物質とを備える少なくとも一つの放熱素子の使用。
【請求項２】
前記グラファイトが、天然グラファイトと、人造グラファイトと、膨張グラファイトと、それらの混合物とから成る群から選択されることを特徴とする請求項１に記載の少なくとも一つの放熱素子の使用。
【請求項３】
前記マイクロカプセル化相変化物質の相変化物質が、糖アルコールと、パラフィンと、ワックスと、含水塩と、脂肪酸と、それらの混合物とから成る群から選択されることを特徴とする請求項１に記載の少なくとも一つの放熱素子の使用。
【請求項４】
前記マイクロカプセル化相変化物質が−２０℃から１３０℃までの範囲内の融点を有することを特徴とする請求項１又は３に記載の少なくとも一つの放熱素子の使用。
【請求項５】
前記マイクロカプセル化相変化物質が５ｍｍ以下のサイズを有することを特徴とする請求項４に記載の少なくとも一つの放熱素子の使用。
【請求項６】
前記少なくとも一つの放熱素子がプレート又は箔として形成されるか、又は、前記少なくとも一つの放熱素子が、マイクロカプセル化相変化物質を備える少なくとも一つの層が適用されたプレート又は箔として形成されることを特徴とする請求項１に記載の少なくとも一つの放熱素子の使用。
【請求項７】
前記少なくとも一つの放熱素子が、少なくとも一つのマイクロカプセル化相変化物質層が適用されたグラファイト箔又はグラファイトプレートとして形成されることを特徴とする請求項１に記載の少なくとも一つの放熱素子の使用。
【請求項８】
グラファイトとマイクロカプセル化相変化物質とを備えるプレート又は箔に適用されるマイクロカプセル化相変化物質と追加的なバインダとを備える層中におけるマイクロカプセル化相変化物質の含量が１０重量％から９８重量％であることを特徴とする請求６に記載の少なくとも一つの放熱素子の使用。
【請求項９】
グラファイト箔又はグラファイトプレートに適用されるマイクロカプセル化相変化物質と追加的なバインダとを備える層中におけるマイクロカプセル化相変化物質の含量が１０重量％から９８重量％であることを特徴とする請求７に記載の少なくとも一つの放熱素子の使用。
【請求項１０】
マイクロカプセル化相変化物質を備える少なくとも一つの層の厚さが５ｍｍ未満であることを特徴とする請求項６又は７に記載の少なくとも一つの放熱素子の使用。
【請求項１１】
マイクロカプセル化相変化物質ＰＣＭを備えるプレート又はグラファイトプレートが、１ｍｍを超え５ｍｍまでの厚さを有することを特徴とする請求項６又は７に記載の少なくとも一つの放熱素子の使用。
【請求項１２】
箔又はグラファイト箔が１０μｍから１ｍｍの厚さを有することを特徴とする請求項６又は７に記載の少なくとも一つの放熱素子の使用。
【請求項１３】
１５０Ｗ／（ｍ・Ｋ）を超える熱伝導率を有することを特徴とする請求項１に記載の少なくとも一つの放熱素子の使用。
【請求項１４】
請求項１に記載の使用のための放熱素子であって、該放熱素子がグラファイトとマイクロカプセル化相変化物質を備え、該放熱素子が、マイクロカプセル化相変化物質を備える少なくとも一つの層が適用されたプレート又は箔として形成されていることを特徴とする放熱素子。
【請求項１５】
除冷中において、相変化物質の相転移の少なくとも一部が２０℃から０℃の温度範囲で生じる、請求項１から１３のいずれか一項に記載の使用又は請求項１４に記載の放熱素子。
【発明の詳細な説明】
【技術分野】
【０００１】
本発明は、放熱素子と、自動車やトラックや電動アシスト自転車のＬｉイオン電池の温度を制御するための放熱素子の使用に関する。
【背景技術】
【０００２】
自動車やトラックや電動アシスト自転車のＬｉイオン電池では、放熱素子が用いられているが、冬等に生じる低温下では、始動前にＬｉイオン電池を予熱する一つ以上の加熱素子が常に必要とされるという問題がある。また、低温ではＬｉイオン電池のキャパシタンスが低下し、充電時間が長くなる。しかしながら、車内の温度を制御するためと、旅程自体のためとの両方にとって多量のエネルギーが必要とされるのは、まさに旅程の初めにおいてである。現状の放熱素子は、アルミニウムやグラファイト物質製であって、温度を維持することができず、結果として、構造全体と共に冷たくなる。一般論として、放熱素子を用いて冷却については、例えば特許文献１に記載されている。
【先行技術文献】
【特許文献】
【０００３】
【特許文献１】欧州特許出願公開第２８２５６１１号明細書
【特許文献２】独国特許出願公開第１０００３９２７号明細書
【非特許文献】
【０００４】
【非特許文献１】Amy L. Lytle, “Angstrom’s Method of Measuring Thermal Conductivity”、米国ウースター大学(The College of Wooster)、物理学科(Physics Department)、学位論文
【発明の概要】
【発明が解決しようとする課題】
【０００５】
従って、本発明の目的は、Ｌｉイオン電池を設定温度で安定化させることができ、上記従来技術の欠点を解決することができるＬｉイオン電池用放熱素子を提供することである。
【課題を解決するための手段】
【０００６】
上記目的は、自動車、トラック又は電動アシスト自転車のＬｉイオン電池の温度を制御するためのグラファイト（黒鉛）とマイクロカプセル化相変化物質（ＰＣＭ，ｐｈａｓｅ‐ｃｈａｎｇｅ  ｍａｔｅｒｉａｌ）とを備える少なくとも一つの放熱素子の使用によって達成される。
【０００７】
放熱素子はＬｉイオン電池のパウチセル同士の間に配置され、Ｌｉイオン電池の構造に応じて、一つ以上の放熱素子が使用される。
【０００８】
有利には、グラファイトは、天然グラファイトと、人造グラファイトと、膨張グラファイトと、それらの混合物とから成る群から選択される。
【０００９】
従来では、蠕虫状の構造を有する膨張グラファイトを生成するため、天然グラファイト等のグラファイトを硝酸や硫酸等のインターカレーション剤と混合し、例えば６００℃から１２００℃の高温で熱処理する（特許文献２）。
【００１０】
膨張グラファイトは、天然グラファイトと比較して六角炭素層の面に垂直に膨張した、例えば８０倍以上膨張したグラファイトである。膨張の結果として、膨張グラファイトは、顕著な展延性と良好な係合性を特徴とする。膨張グラファイトは箔の形状で使用され得て、好ましくは、０．７から１．８ｇ／ｃｍ３の密度を有する箔が使用される。この密度範囲の箔は１５０Ｗ／（ｍ・Ｋ）から５００Ｗ／（ｍ・Ｋ）の熱伝導率を有する。熱伝導率はオングストローム法によって決定される（非特許文献１）。
【００１１】
本発明に関して、相変化物質（ＰＣＭ）とは、熱が供給されたり放出されたりする際に相転移する物質として理解される。これは、例えば、固相から液相への転移、又はその逆となり得る。ＰＣＭに対する熱供給又は放熱中においては、相転移点に達すると、物質が完全に変換するまで温度が一定となる。物質の温度変化を生じさせない相転移中に供給又は散逸される熱は潜熱と称される。
【００１２】
有利には、ＰＣＭは、糖アルコールと、パラフィンと、ワックスと、含水塩と、脂肪酸とから成る群から選択され、好ましくは、パラフィンと、含水塩と、ワックスとから成る群から選択される。糖アルコールとしては、例えば、ペンタエリトリトール、トリメチロールエタン、エリトリトール、キシリトール、マンニトール、ネオペンチルグリコールや、これらの所望の混合物が使用され得る。パラフィンとしては、一般式ＣｎＨ２ｎ＋２の飽和炭化水素が使用され得て、ここで、整数ｎは１８から３２の間であり得る。従って、この種のパラフィンのモル質量は１モル当たり２７５から５００グラムの間である。含水塩としては、例えば、塩化カルシウム六水和物、塩化マグネシウム六水和物、硝酸リチウム三水和物、酢酸ナトリウム三水和物が使用され得る。脂肪酸としては、例えば、カプリン酸、ラウリン酸、ミリスチン酸、パルミチン酸、ステアリン酸や、これらの所望の混合物が使用され得る。ＰＣＭの選択は、使用中の温度範囲に依存する。
【００１３】
有利には、ＰＣＭの融点の範囲は、−２０から１３０℃の間、好ましくは−１０から１００℃の間、特に好ましくは０から７０℃の間である。相変化物質を用いる場合、−２０℃未満や１３０℃超の融点範囲における温度安定化は、過度の費用と重量によってのみ得ることができるものである。また、このような温度になることはほとんどなく、利用可能な物質はその機能性をほとんど有さなくなる。これを防ぐために、−２０℃から１３０℃の間の温度範囲が選択される。適切なＰＣＭを選択することによって、Ｌｉイオン電池の温度が安定化され、例えば、夜間の冷え込みの間においてその温度を６℃に安定化することができる。
【００１４】
徐冷の間において、ＰＣＭの相転移の少なくとも一部（好ましくは相転移全体）が２０から０℃の温度範囲で生じると特に好ましいものとなる。これは熱量分析で求めることができるものであって、熱量計において放熱素子を規定の温度の大気に晒し、その温度を、０．１Ｋ／分で、（最高の融点を有する）ＰＣＭの融点より２０Ｋ高い温度から、（最低の融点を有する）ＰＣＭの融点より２０Ｋ低い温度まで連続的に低下させながら、放熱素子の温度を測定及び表示することによって求められる。相転移（液体から固体）の開始と終了を熱量計で簡単に求めることができる。この温度範囲で相転移するマイクロカプセル化相変化物質（ＰＣＭ）は、Ｍｉｋｒｏｔｅｋ  Ｌａｂｏｒａｔｏｒｉｅｓ社（米国、郵便番号４３４５９、オハイオ州デイトン）から入手可能であり、ＭＰＣＭ６とＭＰＣＭ１８との番号で供給されている。この種のＰＣＭを用いると、駐車した車両の電池の更なる冷却を明け方や早朝の方に向けて特に効果的に遅らせることができる。従って、大抵の冬の朝において、ＰＣＭは、加熱素子を用いた能動的な熱供給による始動の前にＬｉイオン電池に供給しなければならないエネルギーをちょうど供給するものとなる。
【００１５】
これは、停止中に電池が冷え過ぎないという利点を有し、Ｌｉイオン電池のキャパシタンスを高レベルに保ち、より多くのエネルギーが例えば車内を暖めるために利用可能となる。更に、相変化物質の使用の結果として高温に保たれている電池は、より急速に充電可能である。従って、窮極的には、本発明の結果として、車両の始動状態が、そのために外部から追加のエネルギーを供給する必要なく、丸一年間にわたる特に高い旅の快適性と高い充電促進性と長い車両走行距離と共に得られる。
【００１６】
典型的な冬の日においては、車両を日中作動させなくても、太陽放射のみでＰＣＭの少なくとも部分的な融解が生じるので、ＰＣＭがその後の夜間における熱バッファとしても機能することができる。
【００１７】
本発明に従った特に好ましい使用は、自動車やトラックや電動アシスト自転車がかなり冷えてしまった場合、例えば−５℃から５℃の範囲内の温度に冷えてしまった場合にＬｉイオン電池を予熱するのに必要なエネルギーの削減をもたらす。
【００１８】
マイクロカプセル化相変化物質（ＰＣＭ）は、融点や凝固点の範囲が異なる複数種のＰＣＭを備え得る。従って、徐冷中においては、液体から固体への相転移（凝固）が、各ＰＣＭについて異なる温度で生じる。好ましくは、この場合、少なくとも二つの相転移がそれぞれ少なくとも部分的に、上記２０から０℃の温度範囲で生じる。特に好ましくは、少なくとも二つの相転移が２０から０℃の温度範囲で完全に生じる。好ましくは、或るＰＣＭが凝固し始める温度は、より低温で凝固する他のＰＣＭが完全に凝固する温度よりも少なくとも８Ｋ高い。これもサーモグラムから簡単に読み取ることができるものである。
【００１９】
異なる複数のＰＣＭは好ましくは互いに空間的に分離されていて、例えば、異なるマイクロカプセル中に存在する。
【００２０】
必ずしも全てのＰＣＭがマイクロカプセル化されていないことも想定される。
【００２１】
異なる融点範囲のＰＣＭを備える実施形態は、より広範な多様な大気温度について車両の始動状態の所望の改善を達成する。このことが望まれるのは、冬の夜間に達する最低温度が夜毎に大きく異なり得るからである。
【００２２】
本発明によると、マイクロカプセル化ＰＣＭは≦５ｍｍ（５ｍｍ以下）、好ましくは≦１ｍｍ（１ｍｍ以下）、特に好ましくは≦１００μｍ（１００μｍ以下）のサイズを有する。
【００２３】
粒子のサイズが５ｍｍを超えると、カプセル自体への入熱が大幅に低下して、カプセル内部のＰＣＭが極めて緩やかにのみ融解する。これは、熱容量を完全に活用することができない場合が多いことを意味する。カプセルが小さ過ぎる場合には、ＰＣＭと不活性なカプセルシェルの挙動が望ましくないものとなり、熱容量に悪影響を与える。
【００２４】
有利には、少なくとも一つの放熱素子は、グラファイトとマイクロカプセル化ＰＣＭとを備えるプレート又は箔として形成され、又は、グラファイトとマイクロカプセル化ＰＣＭを備えるプレート又は箔として形成され且つそのプレート又は箔にマイクロカプセル化ＰＣＭを備える少なくとも一つの層が適用される。
【００２５】
有利には、少なくとも一つの放熱素子は、グラファイト箔又はグラファイトプレートとして形成され、それに適用されたマイクロカプセル化ＰＣＭの少なくとも一つの層を備える。
【００２６】
Ｌｉイオン電池の温度を制御するために異なる複数の実施形態の放熱素子が所望の組み合わせで使用され得る。
【００２７】
有利には、グラファイトとマイクロカプセル化ＰＣＭと追加的なバインダとを備えるプレート又は箔中におけるマイクロカプセル化ＰＣＭ含量は、１０重量％から９８重量％まで、好ましくは２０重量％から８０重量％まで、特に好ましくは４５重量％から７０重量％までである。
【００２８】
１０重量％未満のマイクロカプセル化ＰＣＭの含量では、相変化によるＬｉイオン電池の温度の安定化は得られたとしても僅かである。９８重量％を超えると、放熱素子中のグラファイト含有により得られる熱伝導性の効果が極めて低くなる。
【００２９】
本発明によると、グラファイトとマイクロカプセル化ＰＣＭと追加的なバインダとを備えるプレート中におけるバインダ含量は、２から３０重量％、好ましくは５から２０重量％である。バインダ含有の結果として、複合材の強度を上昇させることができ、熱容量は僅かしか影響を受けない。好ましい場合には、熱容量は１０％しか低下しない。
【００３０】
本発明によると、バインダは、エポキシ樹脂（Ａｒａｌｄｉｔｅ  ２０００（２０１４）等）と、フェノール樹脂と、シリコーン樹脂と、アクリル樹脂と、ゴム（例えば、Ｌｉｔｅｘ  ＳＸ  １０１４）と、熱可塑性物質とから成る群から選択され得る。
【００３１】
有利には、グラファイトとマイクロカプセル化ＰＣＭとを備えるプレート又は箔に適用されるマイクロカプセル化ＰＣＭと追加的なバインダとを備える層中におけるマイクロカプセル化ＰＣＭ含量は、１０から９８重量％、好ましくは１５から９５重量％、特に好ましくは３０から８８重量％である。
【００３２】
有利には、グラファイト箔又はグラファイトプレートに適用されるマイクロカプセル化ＰＣＭと追加的なバインダとを備える層中におけるマイクロカプセル化ＰＣＭ含量は、１０重量％から９８重量％までである。
【００３３】
上記層中における１０重量％未満のマイクロカプセル化ＰＣＭ含量では、相変化によるＬｉイオン電池の温度の安定化は得られたとしても僅かである。層中のマイクロカプセル化ＰＣＭの含量が９８重量％を超えると、層の安定性を確保することができない。
【００３４】
有利には、グラファイトとマイクロカプセル化ＰＣＭとを備えるプレート又は箔に適用されるマイクロカプセル化ＰＣＭと追加的なバインダとを備える層のバインダ含量は、１から４０重量％、好ましくは２から３０重量％、特に好ましくは５から２０重量％である。
【００３５】
有利には、グラファイト箔又はグラファイトプレートに適用されるマイクロカプセル化ＰＣＭと追加的なバインダとを備える層のバインダ含量は、１から４０重量％、好ましくは２から３０重量％、特に好ましくは５から２０重量％である。
【００３６】
１重量％未満のバインダでは、バインダ含量は、十分な強度にとって最早十分なものではなく、４０重量％を超えるバインダでは、バインダ含量が多過ぎて、マイクロカプセルＰＣＭによる層の熱容量が悪影響を受ける。
【００３７】
プレート、箔又は層について上記した成分に加えて、分散剤が更に含まれ得て、その含量は０から５重量％の間である。分散剤としては、例えば、ポリビニルピロリドン（ＰＶＰ）が使用され得る。
【００３８】
本発明に係る層の特性が得られるように層の成分のあらゆる組み合わせが選択され得る。バインダの含有は固形の圧密化された層を保証し、一方で、高い融解エンタルピーが望まれる場合には、それに応じて、高いマイクロカプセル化ＰＣＭ含量が選択される。
【００３９】
要求される応用とプロファイルに応じて、プレートや箔や層の生成中に高熱伝導性添加物を更に混合する必要が生じ得る。こうした熱伝導性添加物は、例えば、カーボンナノチューブ（ＣＮＴ）、グラフェン、酸化グラフェン、又は六方晶窒化ホウ素から成るものであり得る。
【００４０】
プレート、箔、グラファイトプレート、又はグラファイト箔に適用される層は、そのプレート、箔、グラファイトプレート、又はグラファイト箔の一つの面や複数の面に均等に適用され得る。
【００４１】
有利には、マイクロカプセル化ＰＣＭを備える少なくとも一つの層の厚さは、＜５ｍｍ（５ｍｍ未満）、好ましくは１から３ｍｍ、特に好ましくは１００から５００μｍである。５ｍｍを超える層厚では、その層厚が複合材の柔軟性に著しい悪影響を与える。更に、キャリア基板に対するコーティングの接着に関する問題が生じる。
【００４２】
本発明によると、箔又はグラファイト箔の厚さは、１０μｍから１ｍｍ、好ましくは２５から５００μｍ、特に好ましくは２５から１００μｍである。１０μｍ未満では、グラファイト箔による顕著な効果が最早得られない。
【００４３】
有利には、プレート又はグラファイトプレートの厚さは＞１ｍｍ（１ｍｍ超）から５ｍｍまで、好ましくは２から４ｍｍ、特に好ましくは２から３ｍｍである。５ｍｍを超えると、本発明に従った効果が得られない。
【００４４】
本発明によると、少なくとも一つの放熱素子の熱伝導率は１５０Ｗ／（ｍ・Ｋ）を超える。
【００４５】
本発明の更なる主題は、グラファイトとマイクロカプセル化ＰＣＭとを備える放熱素子であり、その放熱素子はプレート又は箔として形成され、マイクロカプセル化ＰＣＭを備える少なくとも一つの層がそのプレート又は箔に適用されている。
【００４６】
以下、単に例示目的として、有利な実施形態を用い、添付図面を参照して、本発明を説明する。本発明は図面によって限定されるものではない。
【図面の簡単な説明】
【００４７】
【図１】放熱素子の断面図である。
【図２】放熱素子の断面図である。
【図３】放熱素子の断面図である。
【発明を実施するための形態】
【００４８】
図１は、グラファイト箔（１）と、それに適用されたバインダ（２）を備えるマイクロカプセル化ＰＣＭ（３）の層とから成る放熱素子を示す。
【００４９】
図２は、グラファイト（４）とマイクロカプセル化ＰＣＭ（３）とバインダ（２）とから成るプレート状の放熱素子を示す。
【００５０】
図３は、グラファイト（４）とマイクロカプセル化ＰＣＭ（３）とバインダ（２）とから成るプレートと、それに適用されたマイクロカプセル化ＰＣＭ（３）とバインダ（２）とから成る層で構成された放熱素子を示す。
【００５１】
以下、実施形態を用いて本発明を説明するが、実施形態は本発明を何ら制限するものではない。
【００５２】
実施形態１：
１５０μｍの厚さと１．３ｇ／ｃｍ３の密度を有するグラファイト箔（ＳＧＬカーボン社から市販されている）の片面に、マイクロカプセル化ＰＣＭ（ＢＡＳＦ社のＭｉｃｒｏｎａｌ  ２８）とゴムバインダと分散剤の混合物をコーティングする。
【００５３】
その混合物の組成は、２４．５ｇの水、１．５ｇのＬｉｔｅｘ  ＳＸ  １０１４、１０．４ｇのマイクロカプセル化ＰＣＭ（ＢＡＳＦ社のＭｉｃｒｏｎａｌ  ２８）、及び０．１ｇのポリビニルピロリドン（ＰＶＰ）である。
【００５４】
その混合物を超音波浴で分散させ、ドクターブレード（ブレード高さ５００μｍ）を用いてコーティングシステムに適用する。乾燥後の結果物はグラファイト箔上の２００μｍの薄層である。
【００５５】
実施形態２：
１５０μｍの厚さと１．３ｇ／ｃｍ３の密度を有するグラファイト箔（ＳＧＬカーボン社から市販されている）の両面に、マイクロカプセル化ＰＣＭ（ＢＡＳＦ社のＭｉｃｒｏｎａｌ  ２８）と５μｍグラファイト微粉末とゴムバインダと分散剤の混合物をコーティングする。
【００５６】
その混合物の組成は、３１．５ｇの水、２ｇのＬｉｔｅｘ  ＳＸ  １０１４、２０ｇのグラファイト粉末、１０．４ｇのマイクロカプセル化ＰＣＭ（ＢＡＳＦ社のＭｉｃｒｏｎａｌ  ２８）、及び０．１ｇのポリビニルピロリドン（ＰＶＰ）である。
【００５７】
その混合物を超音波浴で分散させ、ドクターブレード（ブレード高さ６００μｍ）を用いて５５℃でコーティングシステムに適用する。乾燥後の結果物はグラファイト箔上の４００μｍの薄層である。
【００５８】
実施形態３：
マイクロカプセル化ＰＣＭ（ＢＡＳＦ社のＭｉｃｒｏｎａｌ  ２８）を備えるプレートを放熱素子として用いる。プレートの組成は以下のとおりである。１３５ｇのグラファイト粉末（５０μｍ）、６７．５ｇのグラファイト粉末（１５０μｍ）、８１０ｇのマイクロカプセル化ＰＣＭ（ＢＡＳＦ社のＭｉｃｒｏｎａｌ  ２８）、３３７．５ｇのＥｌａｓｔｏｓｉｌ  Ｍ４６４２Ａ（バインダとして）及びＥｌａｓｔｏｓｉｌ  Ｍ４６４２Ｂ（硬化剤として）。
【００５９】
各混合物成分をアイリッヒミキサーに順次投入し、合計１０分間にわたって混合する。
【００６０】
次いで、その原料をプレス機で厚さ５ｍｍのプレートにプレス加工する。
【００６１】
実施形態４：
マイクロカプセル化ＰＣＭ（ＢＡＳＦ社のＭｉｃｒｏｎａｌ  ２８）を備えるプレートを放熱素子として用いる。プレートの組成は以下のとおりである。１３５ｇのグラファイト粉末（５０μｍ）、６７．５ｇのグラファイト粉末（１５０μｍ）、８１０ｇのマイクロカプセル化ＰＣＭ（ＢＡＳＦ社のＭｉｃｒｏｎａｌ  ２８）、３３７．５ｇのＥｌａｓｔｏｓｉｌ  Ｍ４６４２Ａ（バインダとして）及びＥｌａｓｔｏｓｉｌ  Ｍ４６４２Ｂ（硬化剤として）。
【００６２】
各混合物成分をアイリッヒミキサーに順次投入し、合計１０分間にわたって混合し、厚さ５ｍｍのプレートにプレス加工する。
【００６３】
次いで、プレートの片面に、マイクロカプセル化ＰＣＭ（ＢＡＳＦ社のＭＩｃｒｏｎａｌ  ２８）とゴムバインダと分散剤の混合物をコーティングする。
【００６４】
その混合物の組成は、２４．５ｇの水、１．５ｇのＬｉｔｅｘ  ＳＸ  １０１４、１０．４ｇのマイクロカプセル化ＰＣＭ（ＢＡＳＦ社のＭｉｃｒｏｎａｌ  ２８）、及び０．１ｇのポリビニルピロリドン（ＰＶＰ）である。
【００６５】
その混合物を超音波浴で分散させ、ドクターブレード（ブレード高さ５００μｍ）を用いてコーティングシステムに適用する。乾燥後の結果物は２００μｍの薄層である。
【符号の説明】
【００６６】
１  グラファイト箔
２  バインダ
３  マイクロカプセル化ＰＣＭ
４  グラファイト
５  放熱素子
【図１】
2020535241.tif 000003
【図２】
2020535241.tif 000004
【図３】
2020535241.tif 000005
【国際調査報告】
2020535241.tif 000006
2020535241.tif 000007
2020535241.tif 000008
2020535241.tif 000009